(57)【要約】      （修正有）【課題】配合の粘度が非常に低くかつ安定し、並びに、カラーフィルタ生産の間における現像ステップに対して、マイナスの影響を与えない、湿潤及び分散添加剤を含む組成物を提供する。【解決手段】少なくとも１つの湿潤及び／又は分散剤(Ａ)、少なくとも１つの着色剤(Ｂ)、及び少なくとも１つの有機溶剤(Ｃ)、を含む組成物に関し、少なくとも１つの湿潤及び／又は分散剤(Ａ)は、ジブロックコポリマーであり、一つのブロックは、１つ以上の同一の又は異なる（メタ）アクリル酸エステルの繰り返し単位１、及び、１つ以上の同一の又は異なる、側鎖に３置換シリル基を有する繰り返し単位２から成り、他方のブロックは、１つ以上の同一の又は異なる、側鎖に三級アミノ基を有する繰り返し単位３、及び／又は、１つ以上の同一の又は異なる、四級アミノ基を有する繰り返し単位４を含む。【選択図】なし【特許請求の範囲】
【請求項１】
少なくとも１つの湿潤及び／又は分散剤(Ａ)、
少なくとも１つの着色剤(Ｂ)、及び
少なくとも１つの有機溶剤(Ｃ)、を含む組成物であって、
少なくとも１つの湿潤及び／又は分散剤(Ａ)は、ジブロックコポリマーであり、
第１のブロックは、１つ以上の同一の又は異なる繰り返し単位１、及び、１つ以上の同一の又は異なる繰り返し単位２から成り、
【化１】
2016117874.tif 000015
繰り返し単位１
【化２】
2016117874.tif 000016
繰り返し単位２
第２のブロックは、１つ以上の同一の又は異なる繰り返し単位３、及び／又は、１つ以上の同一の又は異なる繰り返し単位４を含み、
【化３】
2016117874.tif 000017
繰り返し単位３
【化４】
2016117874.tif 000018
繰り返し単位４
及び、第２のブロック中の繰り返し単位の総量に基づき、多くとも４０重量％、繰り返し単位１を含み、
ここで、Ｚ = Ｏ又はＮＨであり、
Ｒ１ =Ｈ又はＣＨ３であり、
Ｒ２ =モノエーテル又はポリエーテル、直鎖又は分枝のアルキル、シクロアルキル、アリール、アラルキルであり、
Ｒ３ =２〜４個の炭素原子を有する直鎖炭化水素鎖、ここで直鎖炭化水素鎖には任意に、炭化水素鎖に結合される１つ以上の酸素原子が介在し、
Ｒ４及びＲ６は、独立して、直鎖、分枝又は環式の、飽和又は不飽和脂肪族基を表し、これは第三級アミノ基、芳香族基又は芳香脂肪族基を任意に含み、又は
Ｒ４、Ｒ６及びこれら両方の基が結合する窒素原子が、飽和又は不飽和複素環を形成し、酸素及び窒素から選択される１つ以上のヘテロ原子を、環原子として、任意に更に含み、
Ｒ５ =直鎖、分枝又は環式の、飽和又は不飽和脂肪族基又は芳香脂肪族基であり、前記Ｒ５基は、１つ以上のエーテル酸素及び／又は１つ以上のエステル基を任意に含み、
ＸΘは、酸性のアニオンであり
Ｙは、Ｓｉ（Ｒ７）３基であり、
Ｒ７残基は独立して、同じ又は異なっており、直鎖又は分枝の脂肪族炭化水素ラジカル、芳香族炭化水素基、芳香脂肪族炭化水素及びＳｉ（Ｒ８）３ラジカルから成る群より選択され、
Ｒ８残基は独立して、同じ又は異なっており、直鎖又は分枝の脂肪族炭化水素ラジカル、芳香族炭化水素基、及び芳香脂肪族炭化水素から成る群より選択され、
そして、残基Ｒ１、Ｒ２、Ｒ３、Ｒ４、Ｒ５、Ｒ６、Ｚ、Ｙ及びＸΘはそれぞれ独立して、繰り返し単位１、２、３及び４とは同一であり又はこれらとは異なっており、
（ｉ）繰り返し単位１及び２からなる第１のブロック中の繰り返し単位２の量は、０．１重量％から４０重量％までであり、
（ｉｉ）繰り返し単位３及び／又は繰り返し単位４を含む第２のブロックに対する、繰り返し単位１及び２からなる第１のブロックの重量比は、９０:１０から５０:５０までである、組成物。
【請求項２】
Ｒ１ = ＣＨ３、Ｒ３ = ＣＨ２ＣＨ２、Ｒ４ = Ｒ６ = ＣＨ３、Ｒ５ = ＣＨ２Ｐｈ、Ｙ = Ｓｉ（ＣＨ３）３及びＺ = Ｏである、請求項１に記載の組成物。
【請求項３】
Ｒ２=１〜２２個の炭素原子を有する直鎖、分枝の又は環状脂肪族炭化水素残基、６〜１２個の炭素原子を有するアリール、７〜１２個の炭素原子を有するアラルキル、又は（ＲａＯ）ｎＲｂであり、Ｒａ =２〜６個の炭素原子を有する直鎖又は分枝のアルキレン基であり、Ｒｂ =１〜８個の炭素原子を有するアリール、アラルキル又はアルキルであり、ｎ = ２〜５０である、請求項１又は請求項２に記載の組成物。
【請求項４】
Ｒ５ =任意にエーテル酸素又はエステル基を含む、直鎖又は分枝の、飽和又は不飽和脂肪族基、又はＲ５ =エーテル酸素又はエステル基を任意に含む芳香脂肪族基である、請求項１〜３のいずれかに記載の組成物。
【請求項５】
ジブロックコポリマーが、ＤＩＮ  ５５６７２パート１に従って、１容量％のジブチルアミンを含むテトラヒドロフランを溶出剤として、及びポリスチレンをスタンダードとして用いるゲル浸透クロマトグラフィーにより、決定される２０００〜１８０００ｇ／ｍｏｌ数平均分子量Ｍｎを有する、請求項１〜４のいずれかに記載の組成物。
【請求項６】
ジブロックコポリマーが、グループ移動重合、原子移動ラジカル重合、ニトロキシル媒介重合、可逆的付加開裂連鎖移動重合又は有機テルル媒介リビングラジカル重合によって調製される、請求項１〜５のいずれかに記載の組成物。
【請求項７】
着色剤(Ｂ)が、顔料又は染料である、請求項１〜６のいずれかに記載の組成物。
【請求項８】
有機溶剤(Ｃ)が、１０１．３２５ｋＰａで１００〜３００℃の範囲の沸点を有する、請求項１〜７のいずれかに記載の組成物。
【請求項９】
有機溶剤(Ｃ)が、グリコールモノアルキルエーテル、グリコールジアルキルエーテル、グリコールアルキルエーテルアセテート及びそれらの混合物から成る群より選択される、請求項１〜８のいずれかに記載の組成物。
【請求項１０】
組成物が、少なくとも１つのアルカリ可溶性樹脂(Ｄ)を更に含む、請求項１〜９のいずれかに記載の組成物。
【請求項１１】
少なくともアルカリ可溶性樹脂が、
(ａ)（メタ）アクリル酸及び／又は無水マレイン酸と異なる１つ以上のエチレン性不飽和モノマーを有する、（メタ）アクリル酸及び／又は無水マレイン酸のコポリマー、及び／又は
（ｂ）エチレン性不飽和モノカルボン酸又はそのエステルの、エポキシ樹脂及びカルボン酸無水物との反応生成物である、請求項１〜１０のいずれかに記載の組成物。
【請求項１２】
組成物が、少なくとも１つのエチレン性不飽和基及びエチレン性不飽和基、ヒドロキシル基及びカルボキシル基から選択される少なくとも１つの更なる官能基を含む、少なくとも１つの多官能性のエチレン性不飽和モノマー(Ｅ)を更に含む、請求項１〜１１のいずれかに記載の組成物。
【請求項１３】
組成物が、上記の成分(Ａ)、(Ｂ)、(Ｃ)、(Ｄ)及び(Ｅ)と異なる１つ以上の更なる成分(Ｆ)をさらに含む、請求項１２に記載の組成物。
【請求項１４】
更なる成分(Ｆ)の少なくとも一つは、光重合開始剤、重合促進剤、増感染料、界面活性剤及び更なる湿潤及び／又は分散添加剤、及び（メタ）アクリル酸の飽和モノアルコールとのエステルから選択される、請求項１３に記載の組成物。
【請求項１５】
組成物はカラーフィルタの作製用である、請求項１〜１４のいずれかに記載の組成物。
【請求項１６】
カラーフィルタは、液晶ディスプレイ、液晶スクリーン、色分解デバイス又はセンサー用である、請求項１５に記載の組成物。
【請求項１７】
請求項１〜４のいずれかに記載される、湿潤及び／又は分散剤。
【発明の詳細な説明】
【技術分野】
【０００１】
本発明は、分散剤（Ａ）、着色剤（Ｂ）及び溶媒（Ｃ）を含み、分散剤（Ａ）はジブロックコポリマーである組成物に関する。本発明は、前に説明された組成物及びアルカリ可溶性樹脂（Ｄ）を含む着色層生成のための放射線感受性組成物ならびに多機能エチレン性不飽和モノマー（Ｅ）にさらに関連する。
【背景技術】
【０００２】
ＵＶ硬化被覆材料は、例えば、液晶スクリーニング及び液晶ディスプレイ（ＬＣＤ）にカラーフィルタとして用いられる。特にこの応用分野においては、コーティング材料の色の性能上、及び、その処理の性能上、厳しい要求が課されている。これらの厳しい要求を達成するため、湿潤剤及び分散剤が用いられ、これらは、ニュートン流動の性質及び適度な粘度を有する、保存安定性の高い顔料の分散物を作り出す。更に、カラーフィルタパターンは、フォトリソグラフィーの手順で製造される。このプロセスでは、スピンコーティング又はスライドコーティングを用い、液体カラーレジストにより、ガラスパネル全体がコーティングされる。コーティングを乾燥させた後に、フォトマスクを用いてパネルの特定の部分のＵＶ硬化により、その色のピクセルパターンが形成され、未硬化コーティングを、デベロッパー、すなわち表面活性物質を含む塩基性水溶液で除去する。このステップでは、カラーレジストは、水溶性である必要がある。湿潤剤及び分散剤は、例えばプロセス時間を延ばすことにより、又は、パネル上に残留する粒子にコーティングを施すことにより、この現像のステップに対して悪影響を及ぼさないだろう。
【０００３】
本願の組成物は、異なる種類の器具、例えば、スマートフォン、タブレットＰＣ、液晶テレビ、ＰＣモニター、ノートパソコン等に対する量子ドット技術と組み合わせて、液晶スクリーン及び液晶ディスプレイ用の製造カラーフィルタに使用可能なカラーレジストの調製に用いられてもよい。この数年の技術水準では、液晶ディスプレイ用のバックライトとして、ＬＥＤを用いてきた。量子ドットＬＥＤは、現在優れた発色性能を含むＬＥＤから白色光を形成するために用いられている蛍光体ベースの技術に勝る鍵となる利点を提案する。
【０００４】
普及したバックライト付ＬＣＤタブレットのディスプレイは、人間の目が見ることができる色の約２０  ％のみ発現することができるが、液晶ＨＤＴＶでは約３５  ％を発現することができる。量子ドットでそのバックライトユニット（ＢＬＵ）を強化することにより、ＬＣＤ製造者は、人間の目が検出することができるスペクトラムの５５  ％を超え得る鮮明なディスプレイを形成することができる。イットリウムアルミニウムガーネット（ＹＡＧ）と同様に、量子ドットバックライト技術は、既存の液晶製造プロセスと容易に統合が可能である。量子ドットアップグレードは、ラインの取り替えやプロセスの変更を必要としない。こうして、ＬＣＤプラント及び装置に数１０億もの投資を行った製造者は、量子ドット改良ＬＣＤパネルを、すぐに展開することができ、これにより、わずかなコストで最高の有機発光ダイオード（ＯＬＥＤ）の色彩及び効率を提供する。
【０００５】
特許文献１では、カラーレジストの作製のために、アクリル酸エステル及び／又はメタクリル酸エステルからなるアミンブロックコポリマーを、８０ｍｇＫＯＨ／ｇ〜１５０ｍｇＫＯＨ／ｇの範囲で使用することが記載される。これらの分散剤を使用すれば、現像ステップ中において未硬化コーティングの除去が遅くなる。
【０００６】
特許文献２では、ＧＴＰ（グループ移動重合）によって調製され、１つのブロックにアミンモノマー及び他のブロックに酸性モノマーを含むメタクリル酸エステルブロックコポリマーを、水性インクジェット式のインク用の湿潤剤及び分散剤として使用することが記載される。
【０００７】
特許文献３では、１つのブロックに、顔料親和性基として少なくとも１つの第三級アミノ基や第四級アンモニウム塩基と、他のブロックに、カルボン酸基を含む最大１０モル％のモノマーとを含む、ＡＢジブロックコポリマー分散剤を有する着色ＵＶ感応性配合が、記載される。酸性基を有する繰り返し単位は、保護基により保護された酸性基を有するモノマーを重合させた後、重合後改質反応で保護基を脱保護することにより、得られる。
【０００８】
特許文献４では、基体結合が改良されたインク用親水ブロックの中のカルボン酸基と組み合わせて、親水及び疎水ブロック並びに一次アミン基を使ったブロックコポリマー分散剤を記載する。この特許では、トリメチルシリルで保護されたメタアクリル酸は、他のモノマーで共重合され、ブロックコポリマーを受ける。重合反応の後、トリメチルシリル保護基が除去されて、親水ブロック中に酸性基を有する最終的なブロックコポリマー分散剤が得られる。
【０００９】
ジブロックコポリマー内に取り込まれる（メタ）アクリル酸エステルの通常のエステル結合とは対照的に、加水分解又は熱により、通常の保護基は、比較的穏やかな条件で脱離が可能である。典型的保護基の例としては、トリメチルシリル、１−ブトキシエチル、１−エトキシエチル、２−テトラヒドロピラニル及び第三級ブチルのラジカルが挙げられる。前記特許文献２、特許文献３、特許文献４において、これらの基を有する（メタ）アクリル酸エステルが記載され、本願で望ましい場合とは対照的に、例えばそれらは、前記中間化合物からのカルボン酸基を含むジブロックコポリマーを調製するために、中間体に特異的に用いられる。
【先行技術文献】
【特許文献】
【００１０】
【特許文献１】特開第２００９−２５８１３号公報
【特許文献２】米国特許第５，２７２，２０１号
【特許文献３】欧州特許第２５８９６１４号
【特許文献４】米国特許第６，３０６，９９４号
【特許文献５】特開平０７−２０７２１１号公報
【特許文献６】特開平０８−２５９８７６号公報
【特許文献７】特開平１０−３００９２２号公報
【特許文献８】特開平１１−１４０１４４号公報
【特許文献９】特開平１１−１７４２２４号公報
【特許文献１０】特開２０００−５６１１８号公報
【特許文献１１】特開２００３−２３３１７９号公報
【特許文献１２】特開平０８−２９７３６６号公報
【特許文献１３】特開２００１−８９５３３号公報
【特許文献１４】特開２００３−８９７１６号公報
【特許文献１５】特開２００３−１６５８３０号公報
【特許文献１６】特開２００５−３２５３３１号公報
【特許文献１７】特開２００１−３５４７３５号公報
【特許文献１８】特開２００５−１２６６７４号公報
【特許文献１９】特開２００５−５５８１４号公報
【特許文献２０】特開２００４−２９５０８４号公報
【特許文献２１】特開２００５−１５４７０８号公報
【特許文献２２】特開２００９−０２５８１３号公報
【特許文献２３】米国特許第８  ２１６  ７７０号
【特許文献２４】特開昭５９−１５２３９６号公報
【特許文献２５】特開昭６１−１５１１９７号公報
【特許文献２６】特開平１０−３００９２２号公報
【特許文献２７】特開平１１−１７４２２４号公報
【特許文献２８】特開２０００−５６１１８号公報
【特許文献２９】特開平１０−３９５０３号公報
【特許文献３０】特開２０００−８００６８号公報
【特許文献３１】特開平４−２２１９５８号公報
【特許文献３２】特開平４−２１９７５６号公報
【特許文献３３】特開平３−２３９７０３号公報
【特許文献３４】特開平５−２８９３３５号公報
【特許文献３５】特開平３−２３９７０３号公報
【特許文献３６】特開平５−２８９３３５号公報
【特許文献３７】特開平６−１９２４０号公報
【特許文献３８】特開昭４７−２５２８号公報
【特許文献３９】特開昭５４−１５５２９２号公報
【特許文献４０】特公昭４５−３７３７７号公報
【特許文献４１】特開昭４８−８４１８３号公報
【特許文献４２】特開昭５２−１１２６８１号公報
【特許文献４３】特開昭５８−１５５０３号公報
【特許文献４４】特開昭６０−８８００５号公報
【特許文献４５】特開昭５９−５６４０３号公報
【特許文献４６】特開平２−６９号公報
【特許文献４７】特開昭５７−１６８０８８号公報
【特許文献４８】特開平５−１０７７６１号公報
【特許文献４９】特開平５−２１０２４０
【特許文献５０】特開平４−２８８８１８号公報
【特許文献５１】米国特許第４，５８８，７９５号
【特許文献５２】国際公開公報ＷＯ２００８／００６７２３Ａ１
【特許文献５３】特開２０１３−０５３２１３号公報
【発明の概要】
【発明が解決しようとする課題】
【００１１】
ブロックコポリマー分散剤の樹脂互換のブロックに酸性基が取り込まれれば、顔料分散液を生成する際の粉砕ステップにおいて、粘度に強く影響を与える。すでに、分散剤に少量の酸性基があるため、これにより、顔料分散液は著しく高い粘度に至る。本発明の組成物に対して、分散剤のジブロックコポリマーの樹脂互換のブロック内に、繰り返し単位としてアクリル酸及び／又はメタアクリル酸を有することは、好ましくない。
【００１２】
特に、非常に低粘度で保存安定性の高い顔料濃縮物を製造する、改善された湿潤剤及び分散剤の必要が継続的に存在する。顔料濃縮物及びカラーレジストの粘度が非常に低いことが、基体へのコーティング材料の用途のために必要とされる。顔料分散液の保存安定性が低く凝集しているならば、コントラストは損なわれる。特に、湿潤剤又は分散剤として用いられる際にとりわけ、その固有の色が薄い化合物の必要性が存在する。更に、湿潤及び分散添加剤は、現像ステップに対してマイナスの影響を与えず、最新のカラーフィルタに関しては、顔料の充填率が増加するとともに、この配合に用いられる湿潤及び分散添加剤の量も増加する。
【００１３】
したがって、本発明の目的は、配合の粘度が非常に低くかつ安定し、並びに、カラーフィルタ生産の間における現像ステップに対して、マイナスの影響を与えない、湿潤及び分散添加剤を含む組成物を提供することにある。
【課題を解決するための手段】
【００１４】
これらの目的は、少なくとも１つの湿潤及び／又は分散剤（Ａ）、少なくとも１つの着色剤（Ｂ）、及び少なくとも１つの有機溶剤（Ｃ）、を含む組成物を提供することにより、達成され、少なくとも１つの湿潤及び／又は分散剤（Ａ）は、ジブロックコポリマーであり、第１のブロックは、１つ以上の同一の又は異なる繰り返し単位１、及び、１つ以上の同一の又は異なる繰り返し単位２から成り、
【００１５】
【化１】
2016117874.tif 000002
【００１６】
繰り返し単位１
【００１７】
【化２】
2016117874.tif 000003
【００１８】
繰り返し単位２
第２のブロックは、１つ以上の同一の又は異なる繰り返し単位３、及び／又は、１つ以上  
【００１９】
の同一の又は異なる繰り返し単位４を含み、
【００２０】
【化３】
2016117874.tif 000004
【００２１】
繰り返し単位３
【００２２】
【化４】
2016117874.tif 000005
【００２３】
繰り返し単位４
及び、第２のブロック中の繰り返し単位の総量に基づき、多くとも４０重量％、好ましく  
【００２４】
は３０重量％まで、さらに好ましくは２０重量％まで、最も好ましくは１０重量％まで、又は多くとも５重量％の、繰り返し単位１を含み、
ここで、Ｚ  ＝  Ｏ又はＮＨであり、Ｒ１  ＝Ｈ又はＣＨ３であり、Ｒ２  ＝モノエーテル又はポリエーテル、直鎖又は分枝のアルキル、シクロアルキル、アリール、アラルキルであり、
Ｒ３  ＝２〜４個の炭素原子を有する直鎖炭化水素鎖、ここで直鎖炭化水素鎖には任意に、１つ以上の酸素原子が介在し、
Ｒ４及びＲ６は独立して、直鎖、分枝又は環式の、飽和又は不飽和の脂肪族基を表し、任意に、第三級アミノ基、芳香族基若しくは芳香脂肪族基を含み、又は
Ｒ４、Ｒ６及びこれら両方の基が結合する窒素原子が、飽和又は不飽和複素環を形成し、酸素及び窒素から選択される１つ以上のヘテロ原子を、環原子として、任意に更に含み、
Ｒ５  ＝直鎖、分枝又は環式の、飽和又は不飽和脂肪族基又は芳香脂肪族基であり、前記Ｒ５基は、１つ以上のエーテル酸素及び／又は１つ以上のエステル基を任意に含み、
ＸΘ
は、酸性のアニオンであり、
Ｙは、Ｓｉ（Ｒ７）３基であり、
Ｒ７残基は独立して、同じ又は異なっており、直鎖又は分枝の脂肪族炭化水素ラジカル、芳香族炭化水素基、芳香脂肪族炭化水素及びＳｉ（Ｒ８）３ラジカルから成る群より選択され、
Ｒ８残基は独立して、同じ又は異なっており、直鎖又は分枝の脂肪族炭化水素ラジカル、芳香族炭化水素基、及び芳香脂肪族炭化水素から成る群より選択され、
そして、残基Ｒ１、Ｒ２、Ｒ３、Ｒ４、Ｒ５、Ｒ６、Ｚ、Ｙ及びＸΘはそれぞれ独立して、繰り返し単位１、２、３及び４とは同一であり又はこれらとは異なっており、
（ｉ）繰り返し単位１及び２からなる第１のブロック中の繰り返し単位２の量は、０．１  重量％から４０重量％まで、好ましくは０．５重量  ％  から３０重量％まで、さらに好ましくは０．５  ％から２０重量％までであり、
（ｉｉ）繰り返し単位３及び／又は繰り返し単位４を含む第２のブロックに対する、繰り返し単位１及び２からなる第１のブロックの重量比は、９０：１０から５０：５０まで、好ましくは８５：１５から６０：４０まで、さらに好ましくは８１：１９から６５：３５までである。
【００２５】
ここ及び以下に用いられるように、用語「第１のブロック」及び「第２のブロック」は、２つのブロックから成るジブロックコポリマーのことをいう。ここに、「第１のブロック」は、常に、繰り返し単位１及び繰り返し単位２から成るブロックであり、「第２のブロック」は、常に、繰り返し単位３及び／又は４を含む。２つのブロックが生成される順序は、「ブロック」という用語に関連した「第１の」及び「第２の」という用語によって決定されるわけではない。したがって、「第２のブロック」が最初に生成され、その後「第１のブロック」の生成が続いてもよく、その逆でもよい。用語「ポリ」は、ここで用いられる例では、は、「オリゴ」もカバーする。例えば、ポリエーテルは、オリゴエーテルをもカバーする。着色層生成のための感光性の組成物は、上述のような湿潤及び／又は分散剤（Ａ）と、着色剤（Ｂ）と、有機溶剤（Ｃ）と、アルカリ可溶性樹脂（Ｄ）と、多機能エチレン性不飽和モノマー（Ｅ）と、を含む。下記では、組成物の成分が更に詳細に説明される。
【００２６】
湿潤及び分散添加剤（Ａ）
湿潤及び分散添加剤は、ジブロックコポリマーである。互換性を持つ第１のブロックが成る樹脂は１つ以上、同一の又は異なる繰り返し単位１、そして、１つ以上の、同一の又は異なる繰り返し単位２で
Ｒ１  ＝Ｈ又はＣＨ３であり、Ｚ  ＝  Ｏ又はＮＨであり、
Ｒ２  ＝モノエーテル又はポリエーテル、直鎖又は分枝のアルキル、シクロアルキル、アリール、アラルキルであり、及び
Ｙ  ＝  Ｓｉ（Ｒ７）３であり、
ここで、Ｒ７残基は、独立して、同じ又は異なっており、好ましくは１〜２０個、より好ましくは１〜１２個、最も好ましくは１〜８個の炭素原子を有する、直鎖又は分枝の脂肪族炭化水素ラジカルと、好ましくは６〜１２個、より好ましくは６〜１０個の炭素原子を有する芳香族炭化水素基と、好ましくは７〜１２個、より好ましくは７〜１０個の炭素原子を有する芳香脂肪族炭化水素と、Ｓｉ（Ｒ８）３ラジカルと、から成る群より選択され、
ここで、Ｒ８残基は、独立して、同じ又は異なっており、好ましくは１〜２０個、より好ましくは１〜１２個、最も好ましくは１〜８個の炭素原子を有する直鎖又は分枝の脂肪族炭化水素ラジカルと、好ましくは６〜１２個、より好ましくは６〜１０個の炭素原子を有する芳香族炭化水素基と、好ましくは７〜１２個、より好ましくは７〜１０個の炭素原子を有する芳香脂肪族炭化水素と、から成る群より選択される。したがって、Ｒ７残基自体がＳｉ（Ｒ７）３基のケイ素原子から脱離可能ではない一方、例えば下記の脱保護条件のアルコール分解により、Ｓｉ（Ｒ７）３基自体は脱離可能であり、何故なら、それはカルボキシル基のためのいわゆる保護基だからである。脱保護が発生する際に、カルボキシル基が生成される。
【００２７】
最も好ましくは、直鎖又は分枝の脂肪族炭化水素ラジカルＲ７は、１〜８個の炭素原子を有する直鎖又は分枝のアルキル基である。最も好ましくは、芳香族炭化水素基Ｒ７は、フェニルラジカルである。最も好ましくは、芳香脂肪族炭化水素Ｒ７は、ベンジルラジカルである。ラジカルＲ７がＳｉ（Ｒ８）３残基の定義に該当するならば、Ｒ８は最も好ましくは、炭素原子を１〜８個、より好ましくは１〜４個含むアルキル基から成る群より選択される。
Ｓｉ（Ｒ７）３の例はとして、トリアルキルシリルラジカルであり、これは例えば、トリメチルシリル、トリエチルシリル、ジメチルイソプロピルシリル、メチルジイソプロピルシリル、トリイソプロピルシリル、第三級ブチルジメチルシリル、ｎ−ブチルジメチルシリル、ジ（ｎ−ブチル）メチルシリル、ジ（第三級ブチル）メチルシリル、トリ（ｎ−ブチル）シリル、トリ（ｎ−オクチル）シリル、トリ（２−エチルヘキシル）シリル、ジメチル−（１，１，２−トリメチルプロピル）シリル；又はジメチルベンジルシリル、メチルジベンジルシリル、トリベンジルシリル等のアラルキル（アルキル）シリルラジカル；又はジメチルフェニルシリル、メチルジフェニルシリル、トリフェニルシリル等のアリール（アルキル）シリルラジカル；又は２−トリエチル−ビス（１．１−トリエチルシリル）ジシリル等のトリス（トリアルキルシリル）シリルラジカル等が挙げられる。
【００２８】
ジブロックコポリマーの第２のブロックは、１つ以上の、同一の又は異なる繰り返し単位３を含み、ここで、Ｒ３  ＝２〜４個の炭素原子を有する直鎖炭化水素鎖であり、この直鎖炭化水素鎖は、任意に、１つ以上の酸素原子が介在する。
【００２９】
Ｒ４及びＲ６は、独立して、直鎖、分枝又は環式の、飽和又は不飽和脂肪族基を表し、これは第三級アミノ基、芳香族基又は芳香脂肪族基を任意に含み、又は
Ｒ４、Ｒ６及びこれら両方の基が結合する窒素原子が、飽和又は不飽和複素環を形成し、酸素及び窒素から選択される１つ以上のヘテロ原子を、環原子として、任意に更に含み、及び／又は１つ以上の、同一の又は異なる繰り返し単位４を含み、
Ｒ４及びＲ６は、独立して、直鎖、分枝又は環式の、飽和又は不飽和脂肪族基を表し、これは第三級アミノ基、芳香族基又は芳香脂肪族基を任意に含み、又は
Ｒ４、Ｒ６及びこれら両方の基が結合する窒素原子が、飽和又は不飽和複素環を形成し、酸素及び窒素から選択される１つ以上のヘテロ原子を、環原子として、任意に更に含み、
Ｒ５  ＝直鎖、分枝又は環式の、飽和又は不飽和脂肪族基又は芳香脂肪族基であり、前記Ｒ５基は、１つ以上のエーテル酸素及び／又は１つ以上のエステル基を任意に含み、
ＸΘは、カルボキシル酸アニオン、又は、燐若しくは含硫黄酸若しくは燐の酸性エステル若しくは含硫黄酸のアニオン等のハライド等の酸性のアニオンである。
【００３０】
好ましい実施形態では、第２のブロックは、第２のブロック中の繰り返し単位の総量に基づき、痕跡量から４０重量％まで、好ましくは３０重量％まで、より好ましくは２０重量％まで、最も好ましくは、１０重量％まで、又は多くとも５重量％の、繰り返し単位１を有していてもよい。用語「トレース量」は、第２のブロック中の繰り返し単位の総量に基づき、＞０重量部の量として理解されるべきである。最も小さなトレース量は典型的には、第２のブロック中の全ての繰り返し単位の総量に基づき、１つの繰り返し単位１に対応する重量百分率から始まる。
【００３１】
他の好ましい実施形態では、第２のブロックは、１つ以上の同一の又は異なる繰り返し単位３、及び／又は、１つ以上の同一の又は異なる繰り返し単位４から成る。
【００３２】
好ましくは、第２のブロックは、繰り返し単位３及び／又は４から成る。
【００３３】
【化１】
2016117874.tif 000006
【００３４】
繰り返し単位１
【００３５】
【化２】
2016117874.tif 000007
【００３６】
繰り返し単位２
【００３７】
【化３】
2016117874.tif 000008
【００３８】
繰り返し単位３
【００３９】
【化４】
2016117874.tif 000009
【００４０】
繰り返し単位４
好ましくは、Ｒ１  ＝  ＣＨ３、Ｒ３  ＝  ＣＨ２ＣＨ２、Ｒ４  ＝  Ｒ６  ＝  ＣＨ３、Ｒ５  ＝  ＣＨ２Ｐｈ、Ｙ  ＝  Ｓｉ（ＣＨ３）３及びＺ  ＝  Ｏである。
【００４１】
繰り返し単位１
ジブロックコポリマー中の繰り返し単位１を生成するエチレン性不飽和モノマーは、アクリル酸エステル、メタクリル酸エステル、アクリルアミド及び／又はメタクリルアミドであり、これらは一級、二級、三級又は四級化アミノ基を有せず、ＣＨ２＝ＣＨ−ＣＯＯＹ及びＣＨ２＝Ｃ（ＣＨ３）−ＣＯＯＹの両方ともが含まれず、上述のようにこれら両方の各々は、Ｙを有している。ここで、用語「（メタ）アクリル」は、メタクリル及びアクリルのことをいう。同じことは、用語「（メタ）アクリレート」にも適用され、これは同様に、メタクリル酸エステル及びアクリレートのことをいう。
【００４２】
このモノマーの例は、以下の通りである：  
（ｉ）１〜２２個、好ましくは１〜１２個、より好ましくは１〜８個、最も好ましくは１〜６個の炭素原子を有する直鎖アルコールの（メタ）アクリル酸エステル、３〜２２個、好ましくは３〜１２個、より好ましくは３〜８個、最も好ましくは３〜６個の炭素原子を有する分枝又は環状脂肪族アルコール；これらの例としては、メチル（メタ）アクリレート、エチル（メタ）アクリレート、ｎブチル（メタ）アクリレート、第三級ブチル（メタ）アクリレート、ｎヘキシル（メタ）アクリレート、イソブチル（メタ）アクリレート、イソペンチル（メタ）アクリレート、ラウリル（メタ）アクリレート、２−エチルヘキシル（メタ）アクリレート、ステアリル（メタ）アクリレート、シクロヘキシル（メタ）アクリレート、ベヘニル（メタ）アクリレート、イソデシル（メタ）アクリレート、２−プロピルヘプチル（メタ）アクリレート、３，５，５−トリメチル−１−ヘキシル（メタ）アクリレート、ノナニル（メタ）アクリレート、２−プロピルヘプチル（メタ）アクリレート、２−イソプロピル−５−メチルヘキシル（メタ）アクリレート、トリデシル（メタ）アクリレート、ヘプタデシル（メタ）アクリレート、ヘネイコサニル（メタ）アクリレート及びイソボルニル（メタ）アクリレートが挙げられる；及び、
（ｉｉ）アリール（メタ）アクリル酸エステルであって、そのアリール環は、見込まれる付加の置換基無しに、５〜１２個好ましくは６〜１０個の炭素原子を含むものであり、たとえばフェニルアクリレートが挙げられ；
アラルキル（メタ）アクリル酸エステルであって、そのアラルキルラジカルは、芳香属炭化水素基上に見込まれる付加の置換基が無しに、６〜１２個好ましくは７〜１２個の炭素原子を含むものであり、たとえばメタクリル酸ベンジルが挙げられ、これは各々の場合に、アリール（メタ）アクリル酸エステル及びアラルキル（メタ）アクリル酸エステルの芳香属炭化水素基に対して、非置換であるか、又は例えば４−メチルフェニルメタクリレートのように多くとも４回置換されることができ、
（ｉｉｉ）エーテル、ポリエチレングリコール、ポリプロピレングリコール、ポリブチレングリコール又は混合ポリアルキレングリコール等の、（メタ）モノエーテルモノアルコール又はポリエーテルモノアルコールのアクリル酸エステルであって、４〜８０個の炭素原子を有し、かつ、鎖に沿った異なるモノマーの、統計、ブロック又は勾配分布を有するもの、
例えば、テトラヒドロフルフリル（メタ）アクリレート、ジ（エチレングリコール）ジメチルエーテル（メタ）アクリレート、フルフリル（メタ）アクリレート、２ブトキシエチル（メタ）アクリレート、２エトキシエチル（メタ）アクリレート、アリルオキシエチル（メタ）アクリレート、１エトキシブチル（メタ）アクリレート、テトラヒドロ−４Ｈ−ピラニル−２（メタ）アクリレート、エチルトリグリコール（メタ）アクリレート、ブチルジグリコール（メタ）アクリレート、ポリ（プロピレングリコール）ジメチルエーテル（メタ）アクリレート及びポリ（エチレングリコール）アルキルエーテル（メタ）アクリレートであり、ここで、アルキルは、１〜２２個、好ましくは１〜１５個、より好ましくは１〜１３個、さらに好ましくは１〜１０個の炭素原子、最も好ましくは１〜７個の炭素原子を有する直鎖又は分枝アルキル残基を表す。
【００４３】
アクリル酸のエステルよりも、メタアクリル酸のエステルの方が好ましい。好ましい実施形態では、Ｒ２は、１〜１２個、好ましくは１〜１０個の炭素原子を有する非分枝アルキル残基、３〜１２個、好ましくは１〜１０個の炭素原子を有する分枝アルキル残基、４〜８個、好ましくは６個の炭素原子を有するシクロアルキル残基、ベンジル等７〜１２個の炭素原子を有する芳香脂肪族残基、を表す。最も好ましくは、メチル及びメタクリル酸ブチル、メタクリル酸シクロヘキシル、メタクリル酸イソボルニル及び以下の式（Ｉ）のメタクリル酸ポリアルキレンオキシドであり
【００４４】
【化５】
2016117874.tif 000010
【００４５】
（Ｉ）
Ｒ１  ＝Ｈ又はＣＨ３であり、
Ｒａ  ＝２〜６個の炭素原子を有する直鎖又は分枝のアルキレン基であり、
Ｒｂ  ＝アラルキル、好ましくは７〜１２個の炭素原子を有するアラルキル基、より好ましくはベンジル、アリール、好ましくは６〜１２個の炭素原子を有するアリール基、より好ましくはフェニル、又は１〜８個の炭素原子を有するアルキル、好ましくはメチル、エチル、プロピル又はブチルであり、ｎ  ＝  ２〜５０であり、
ｎ［ＲａＯ］ユニット中に少なくとも２種類の異なる残基Ｒａが存在する場合は、［ＲａＯ］ｎ鎖は、鎖に沿ってランダム、ブロック又は傾斜アーキテクチャを有してもよい。
【００４６】
繰り返し単位２
ジブロックコポリマー中に繰り返し単位２を生成するエチレン性不飽和モノマーは、（メタ）アクリル酸であり、ここでカルボキシル基は、残基Ｓｉ（Ｒ７）３で保護され、Ｒ７は、上記のように画定される。分散剤（Ａ）のジブロックコポリマー中に取り込まれる（メタ）アクリル酸エステルの通例のエステル結合と対照的に、通例の保護基は、加水分解、アルコール分解又は熱による比較的穏やかな条件でさえ、脱離可能である。最も好ましいＳｉ（Ｒ７）３ラジカルは、トリメチルシリルラジカルである。
【００４７】
繰り返し単位３
少なくとも１つの三級アミノ基を有する繰り返し単位３を生成可能なアクリル酸エステル、メタクリル酸エステル、アクリルアミド及びメタクリルアミドは、２〜１２個、好ましくは２〜８個の炭素原子を第三級アミノアルキルラジカル中に有する第三級アミノアルキル（メタ）アクリル酸エステルの基から選択されることが好ましく、残基Ｒ４及びＲ６にさらに第三級アミノ基を付加する等、見込まれる付加的置換基を含む。繰り返し単位３の例としては、Ｎ，Ｎジメチルアミノエチル（メタ）アクリレート、Ｎ，Ｎジエチルアミノエチル（メタ）アクリレート、Ｎ，Ｎジブチルアミノエチル（メタ）アクリレート、２−［２−ジメチルアミノエチル（メチル）アミノ］エチル（メタ）アクリレート、２−（２−ジメチルアミノエチルオキシ）エチル（メタ）アクリレート、２−モルホリノエチル（メタ）アクリレート、２−（１−ピペリジル）エチル（メタ）アクリレート、２−（Ｎ−エチルアニリノ）エチル（メタ）アクリレート、２−イミダゾール−１−イルエチル（メタ）アクリレート、Ｎ−エチル−Ｎ−フェニル−アミノエチル（メタ）アクリレート、Ｎメチル−Ｎ−フェニル−アミノエチル（メタ）アクリレート及びＮ，Ｎジメチルアミノプロピル（メタ）アクリレートが挙げられる。本発明で最も好ましくは、Ｎ，Ｎ−ジメチルアミノエチル
繰り返し単位４
繰り返し単位１及び繰り返し単位２からジブロックコポリマーを生成した後、第１のブロック及び繰り返し単位３、並びに任意に繰り返し単位１を生成し、第２のブロックを生成し、ポリマー近似反応を任意に用いて、繰り返し単位３の一部もしくは全部を変換して、繰り返し単位４を生成する。好ましい実施形態では、繰り返し単位３のいずれも、繰り返し単位４に変換されない。この場合、ジブロックコポリマーの第２のブロックは、繰り返し単位３のみを含み、任意に、繰り返し単位１を、第２のブロック中の繰り返し単位の総量ベースで最大４０重量％まで含む。ポリマー近似反応が遂行される場合は、それは、四級化反応として前述のジブロックコポリマー上で遂行される。
【００４８】
繰り返し単位３及び／又は繰り返し単位４を含む第２のブロックに対する、繰り返し単位１及び２を含む第１のブロックの重量比は、９０：１０〜５０：５０であり、好ましくは８５：１５〜６０：４０、より好ましくは８１：１９〜６５：３５である。任意の繰り返し単位４は、繰り返し単位３から、ジブロックコポリマー生成後の四級化反応により得られる。しかしながら、採用された四級化剤を用いて、繰り返し単位３の繰り返し単位４への、完全な又は不完全な変換を、それぞれ達成することができるだろう。典型的な反応温度は、５０℃〜２００℃、好ましくは８０℃〜１５０℃、より好ましくは１００℃〜１４０℃の範囲にある。沸点が好ましい反応温度の範囲内にある、又はこの反応のステップにおいて、より高い沸点を有するエステル等の非プロトン性溶媒を追加的に用いることは、有利である。繰り返し単位４を生成するための、この四級化剤は例えば、ハロゲン化アルキル及びアラルキルハライド、又は、例えばトリフレート、メチルサルフェート若しくはトシレート等のいわゆる脱離基を支持するアラルキル又はアルキル部分から選択されてもよい。
【００４９】
典型的には、塩化ベンジル、２−又は４−ビニルベンジルクロライド、塩化メチル又はヨウ化メチル等のアルキルハライド及びアラルキルハライドを用いることができる。更に、メチルトシレート等のトシレート又は硫酸ジメチル等のサルフェートを、用いることができる。好ましくは、塩化ベンジル及び４−ビニルベンジルクロライドである。本発明の好ましいジブロックコポリマーは、数平均分子量Ｍｎが、好ましくは２０００〜１８０００ｇ／ｍｏｌ、より好ましくは３０００〜１７０００ｇ／ｍｏｌ、さらに好ましくは４０００〜１２０００ｇ／ｍｏｌ、最も好ましくは６０００〜１００００ｇ／ｍｏｌのジブロックコポリマーである。数平均分子量Ｍｎ及び重量平均分子量Ｍｗは、ＤＩＮ  ５５６７２−１：２００７−０８に従って、１容量％のジブチルアミンを含むテトラヒドロフランを溶出剤として、及びポリスチレンをスタンダードとして用いるゲル浸透クロマトグラフィーにより、決定される。数平均分子量が高過ぎる場合は、ポリマー分散剤及びそれらの顔料粉砕物の粘度も、特定の用途の選択に関して、同様に、高くなりすぎることがある。
【００５０】
本発明のジブロックコポリマーは、グループ移動重合（ＧＴＰ）の使用により、又は、原子移動ラジカル重合（ＡＴＲＰ）、ニトロキシル媒介重合（ＮＭＰ）、可逆的付加開裂連鎖移動重合（ＲＡＦＴ）若しくは有機テルル媒介リビングラジカル重合等の制御ラジカル重合プロセスの使用により、得ることができる。しかしながら、本発明のジブロックコポリマーを調製する方法の特定の実施形態では、繰り返し単位１及び繰り返し単位２からなる第１のブロック並びに繰り返し単位３を含む又は繰り返し単位３からなる第２のブロックからなるジブロックコポリマーを生成するＧＴＰ反応の後、繰り返し単位４を生成するためのポリマー近似反応が、任意に行われる。
【００５１】
着色剤（Ｂ）
着色剤は、顔料又は染料であってもよい。本発明の組成物中の着色剤としては、顔料が好ましい。現在、カラーフィルタの色は、赤、緑及び青であり、黒いマトリックスがピクセルを囲んでいる。頻繁に、顔料を混合して、特定のピクセルの色を達成する。例えば、緑のピクセル組成物は、緑のシェード及び黄色のシェードを含む顔料の混合物を含むことができる。
【００５２】
好ましい有機顔料としては、アゾ顔料、フタロシアニン顔料、キナクリドン顔料、ベンゾイミダゾロン顔料、イソインドリノン顔料、ジオキサジン顔料、インダンスレン顔料及びペリレン顔料が挙げられる。顔料は、無機顔料でもあってもよい。使用可能な顔料の例は、顔料番号によって以下に示される。下記の「Ｃ．Ｉ．」は、色指数（Ｃ．Ｉ．）を意味する。
【００５３】
赤色顔料の例としては、Ｃ．Ｉ．ピグメントレッド１，２，３，４，５，６，７，８，９，１２，１４，１５，１６，１７，２１，２２，２３，３１，３２，３７，３８，４１，４７，４８，４８：１，４８：２，４８：３，４８：４，４９，４９：１，４９：２，５０：１，５２：１，５２：２，５３，５３：１，５３：２，５３：３，５７，５７：１，５７：２，５８：４，６０，６３，６３：１，６３：２，６４，６４：１，６８，６９，８１，８１：１，８１：２，８１：３，８１：４，８３，８８，９０：１，１０１，１０１：１，１０４，１０８，１０８：１，１０９，１１２，１１３，１１４，１２２，１２３，１４４，１４６，１４７，１４９，１５１，１６６，１６８，１６９，１７０，１７２，１７３，１７４，１７５，１７６，１７７，１７８，１７９，１８１，１８４，１８５，１８７，１８８，１９０，１９３，１９４，２００，２０２，２０６，２０７，２０８，２０９，２１０，２１４，２１６，２２０，２２１，２２４，２３０，２３１，２３２，２３３，２３５，２３６，２３７，２３８，２３９，２４２，２４３，２４５，２４７，２４９，２５０，２５１，２５３，２５４，２５５，２５６，２５７，２５８，２５９，２６０，２６２，２６３，２６４，２６５，２６６，２６７，２６８，２６９，２７０，２７１，２７２，２７３，２７４，２７５及び２７６が挙げられる。上記の間では、Ｃ．Ｉ．ピグメントレッド４８：１，１２２，１６８，１７７，２０２，２０６，２０７，２０９，２２４，２４２又は２５４が好ましく、Ｃ．Ｉ．ピグメントレッド１７７，２０９又は２５４が、さらに好ましい。
【００５４】
赤色染料の例としては、Ｃ．Ｉ．ソルベントレッド２５，２７，３０，３５，４９，８３，８９，１００，１２２，１３８，１４９，１５０，１６０，１７９，２１８，２３０；Ｃ．Ｉ．ダイレクトレッド２０，３７，３９，４４；Ｃ．Ｉ．アシッドレッド６，８，９，１３，１４，１８，２６，２７，５１，５２，８７，８８，８９，９２，９４，９７，１１１，１１４，１１５，１３４，１４５，１５１，１５４，１８０，１８３，１８４，１８６，１９８；Ｃ．Ｉ．ベーシックレッド１２及び１３；Ｃ．Ｉ．ディスパースレッド５，７，１３，１７及び５８が挙げられる。赤色染料は、黄色及び／又はオレンジの染料と組み合わせて用いることができる。
【００５５】
青色顔料の例としては、Ｃ．Ｉ．ピグメントブルー１，１：２，９，１４，１５，１５：１，１５：２，１５：３，１５：４，１５：６，１６，１７，１９，２５，２７，２８，２９，３３，３５，３６，５６，５６：１，６０，６１，６１：１，６２，６３，６６，６７，６８，７１，７２，７３，７４，７５，７６，７８，及び７９が挙げられる。これらの間では、Ｃ．Ｉ．ピグメントブルー１５，１５：１，１５：２，１５：３，１５：４又は１５：６が好ましく、Ｃ．Ｉ．ピグメントブルー１５：３，１５：４又は１５：６がさらに好ましい。
【００５６】
青色染料の例としては、Ｃ．Ｉ．ソルベントブルー２５，４９，６８，７８，９４；Ｃ．Ｉ．ダイレクトブルー２５，８６，９０，１０８；Ｃ．Ｉ．アシッドブルー１，７，９，１５，１０３，１０４，１５８，１６１；Ｃ．Ｉ．ベイシックブルー１，３，９，２５及びＣ．Ｉ．ディスパースブルー１９８が挙げられる。
【００５７】
緑色顔料の例としては、Ｃ．Ｉ．ピグメントグリーン１，２，４，７，８，１０，１３，１４，１５，１７，１８，１９，２６，３６，４５，４８，５０，５１，５４，５５，５８又は５９が挙げられる。これらの間では、Ｃ．Ｉ．ピグメントグリーン７，３６，５８又は５９が好ましい。
【００５８】
緑色染料の例としては、Ｃ．Ｉ．アシッドグリーン３、９、１６及びＣ．Ｉ．ベイシックグリーン１及び４が挙げられる。
【００５９】
黄色顔料の例としては、Ｃ．Ｉ．ピグメントイエロー１，１：１，２，３，４，５，６，９，１０，１２，１３，１４，１６，１７，２４，３１，３２，３４，３５，３５：１，３６，３６：１，３７，３７：１，４０，４１，４２，４３，４８，５３，５５，６１，６２，６２：１，６３，６５，７３，７４，７５，８１，８３，８７，９３，９４，９５，９７，１００，１０１，１０４，１０５，１０８，１０９，１１０，１１１，１１６，１１７，１１９，１２０，１２６，１２７，１２７：１，１２８，１２９，１３３，１３４，１３６，１３８，１３９，１４２，１４７，１４８，１５０，１５１，１５３，１５４，１５５，１５７，１５８，１５９，１６０，１６１，１６２，１６３，１６４，１６５，１６６，１６７，１６８，１６９，１７０，１７２，１７３，１７４，１７５，１７６，１８０，１８１，１８２，１８３，１８４，１８５，１８８，１８９，１９０，１９１，１９１：１，１９２，１９３，１９４，１９５，１９６，１９７，１９８，１９９，２００，２０２，２０３，２０４，２０５，２０６，２０７及び２０８が挙げられる。これらの間では、Ｃ．Ｉ．ピグメントイエロー８３，１１７，１２９，１３８，１３９，１５０，１５４，１５５，１８０又は１８５が好ましく、Ｃ．Ｉ．ピグメントイエロー８３，１３８，１３９，１５０又は１８０がさらに好ましい。
【００６０】
黄色染料の例としては、Ｃ．Ｉ．ソルベントイエロー２，５，１４，１５，１６，１９，２１，３３，５６，６２，７７，８３，９３，１０４，１０５，１１４，１２９，１３０，１６２；Ｃ．Ｉ．ディスパースイエロー３，４，７，３１，５４，６１，２０１；Ｃ．Ｉ．ダイレクトイエロー１，１１，１２，２８；Ｃ．Ｉ．アシッドイエロー１，３，１１，１７，２３，３８，４０，４２，７６，９８；Ｃ．Ｉ．ベイシックイエロー１が挙げられる。
【００６１】
バイオレット顔料の例としては、Ｃ．Ｉ．ピグメントバイオレット１，１：１，２，２：２，３，３：１，３：３，５，５：１，１４，１５，１６，１９，２３，２５，２７，２９，３１，３２，３７，３９，４２，４４，４７，４９及び５０が挙げられる。これらの間では、Ｃ．Ｉ．ピグメントバイオレット１９又は２３が好ましく、Ｃ．Ｉ．ピグメントバイオレット２３がさらに好ましい。
【００６２】
バイオレット染料の例は、Ｃ．Ｉ．ソルベントバイオレット１３，３３，４５，４６；Ｃ．Ｉ．ディスパースバイオレット２２，２４，２６，２８；Ｃ．Ｉ．アシッドバイオレット４９及びＣ．Ｉ．ベイシックバイオレット２，７，１０が挙げられる。
【００６３】
オレンジ顔料の例としては、Ｃ．Ｉ．ピグメントオレンジ１，２，５，１３，１６，１７，１９，２０，２１，２２，２３，２４，３４，３６，３８，３９，４３，４６，４８，４９，６１，６２，６４，６５，６７，６８，６９，７０，７１，７２，７３，７４，７５，７７，７８及び７９が挙げられる。これらの間では、Ｃ．Ｉ．ピグメントオレンジ３８又は７１が好ましい。
【００６４】
オレンジ染料の例としては、Ｃ．Ｉ．ソルベントオレンジ１，２，５，６，３７，４５，６２，９９；Ｃ．Ｉ．アシッドオレンジ１，７，８，１０，２０，２４，２８，３３，５６，７４；Ｃ．Ｉ．ダイレクトオレンジ１及びＣ．Ｉ．ディスパースオレンジ５が挙げられる。
【００６５】
一種類の顔料の分散物のいわゆる「単一粉砕物」の次に、発明のポリマー分散剤の非常に有益な使用の他の例としては、有機顔料の混合物、いわゆる「同時粉砕物」の分散及び安定化である。有機顔料の混合物が生成され、人間の目が認識可能な色空間に最も整合する独自の色の性質を有する着色コーティング、特にフォトレジストを得る。本発明における有機顔料とそれらの同時粉砕物との混合物は、例えば：Ｃ．Ｉ．ピグメントブルー１５：６及びＣ．Ｉ．ピグメントバイオレット２３；Ｃ．Ｉ．ピグメントブルー１５：４及びＣ．Ｉ．ピグメントバイオレット２３；Ｃ．Ｉ．ピグメントブルー１５：３及びＣ．Ｉ．ピグメントバイオレット２３；Ｃ．Ｉ．ピグメントグリーン５８及びＣ．Ｉ．ピグメントイエロー１３８；Ｃ．Ｉ．ピグメントグリーン５９及びＣ．Ｉ．ピグメントイエロー１３８；Ｃ．Ｉ．ピグメントグリーン３６及びＣ．Ｉ．ピグメントイエロー１３８；Ｃ．Ｉ．ピグメントグリーン７及びＣ．Ｉ．ピグメントイエロー１３８等が挙げられる。
【００６６】
これらの顔料は、ＩＳＯ  １３３２０：２００９年に従ってレーザー回折によって決定される平均メジアン粒径が、１μｍ以下、好ましくは０．３のμｍ以下、さらに好ましくは５０ｎｍ以下であることが好ましい。
【００６７】
赤色、緑色及び青色のフォトレジストに対しての顔料含有率は、好ましくは固体物合計に対して、５〜６０重量％であり、さらに好ましくは１０〜５０重量％である。固体物の量は、ＤＩＮ  ＥＮ  ＩＳＯ  ３２５１：２００８−０６により、１５０℃２０分間で決定される。
【００６８】
黒色色素は、単独で用いられてもよく、又は赤色、緑色又は青色顔料を混合することにより用いられてもよい。単独で使用可能な黒色色素の例は、カーボンブラック、アセチレンブラック、ランプブラック、骨炭、黒鉛、酸化鉄黒及びチタンブラックを含む。これらの間では、少ないシールド率及び画像特性の観点から、カーボンブラック及びチタンブラックが好ましい。
【００６９】
ＩＳＯ  １３３２０：２００９に従ってレーザー回折により決定されるメジアン一次粒径は、好ましくは０．０１〜０．０８μｍであり、ＩＳＯ  ９２７７：２０１０により決定される黒色色素の「窒素吸収比表面積」は、好ましくは５０〜１２０ｍ２／ｇである。
【００７０】
黒のマトリックスに対して、カーボンブラックの代わりに、赤色、緑色及び青色の３つの色の顔料混合物を用いることができる。ブラックピグメントを調製するために混合可能な色材の例としては、Ｃ．Ｉ．イエローピグメント２０，２４，８６，９３，１０９，１１０，１１７，１２５，１３７，１３８，１４７，１４８，１５３，１５４，１６６；Ｃ．Ｉ．オレンジピグメント３６，４３，５１，５５，５９，６１；Ｃ．Ｉ．レッドピグメント９，９７，１２２，１２３，１４９，１６８，１７７，１８０，１９２，２１５，２１６，２１７，２２０，２２３，２２４，２２６，２２７，２２８，２４０；Ｃ．Ｉ．バイオレットピグメント１９，２３，２９，３０，３７，４０，５０；Ｃ．Ｉ．ブルーピグメント１５，１５：１，１５：４，１５：６，２２，６０，６４；Ｃ．Ｉ．グリーンピグメント６，３６，５８；Ｃ．Ｉ．ブラウンピグメント２３，２５及び２６の、それぞれが挙げられる。
【００７１】
ブラックマトリックス用の黒着色樹脂組成物は、ピグメントを、固形物総量に対して好ましくは２０〜８０重量％、より好ましくは３０〜７０重量％で、含む。固形物の量は、２０分間１５０℃でのＤＩＮ  ＥＮ  ＩＳＯ  ３２５１：２００８−０６により決定される。
本発明の組成物中の分散剤及び／又は湿潤剤（Ａ）の、着色剤（Ｂ）に対する重量比は、通常９５：５〜５：９５、好ましくは６５：３５〜７：９３、さらに好ましくは５０：５０〜１０：９０である。
【００７２】
有機溶剤（Ｃ）
このような有機溶剤の例としては、エチレングリコールモノブチルエーテル、プロピレングリコールモノメチルエーテル等のグリコールモノアルキルエーテル；エチレングリコールジエチルエーテル、ジエチレングリコールジメチルエーテル、ジエチレングリコールジエチルエーテル等のグリコールジアルキルエーテル；エチレングリコールモノメチルエーテルアセテート、エチレングリコールモノエチルエーテルアセテート、プロピレングリコールモノメチルエーテルアセテート、プロピレングリコールモノエチルエーテルアセテート、プロピレングリコールモノプロピルエーテルアセテート、メトキシブチルアセテート等のグリコールアルキルエーテルアセテート；ジエチルエーテル等のジアルキルエーテル；アセトン、メチルエチルケトン、シクロヘキサノン等のケトン；ブタノール、ヘキサノール、シクロヘキサノール、エチレングリコール、プロピレングリコール、ジエチレングリコール、ジプロピレングリコール及びグリセリン等の、炭素原子を３以上、好ましくは４以上有する一価又は多価アルコール；ｎ−ヘキサン等の脂肪族炭化水素；シクロヘキサン等の脂環式炭化水素；トルエン、キシレン及びクメン等の芳香族炭化水素；酢酸エチル、ブチルアセテート等の直鎖又は環式エステル；アセトニトリル及びベンゾニトリル等のニトリル、が挙げられる。
【００７３】
１つ以上の溶媒（Ｃ）を、本発明に用いることができる。好ましくは、２以上の溶媒が、本発明の組成物に用いられる。有機溶剤又は溶媒は、標準圧力（１０１，３２５ｋＰａ）で、好ましくは１００〜３００℃の範囲の沸点、より好ましくは１２０〜２５０℃の範囲の沸点を有する。グリコールアルキルエーテルアセテートが、好ましい。より好ましくは、プロピレングリコールモノメチルエーテルアセテートである。グリコールアルキルエーテルアセテートは、単独で用いられてもよいし、又は他の溶媒と組み合わせてもよい。有機溶剤を通常用いて、本発明に従った組成物の固形分及び粘度を調節し、これは他の成分の量によって制限されるのみである。
【００７４】
アルカリ可溶性樹脂（Ｄ）
アルカリ可溶性樹脂の例としては特許文献５〜１７に記載される及び説明される既知のポリマー、特許文献１８〜２３に記載される樹脂が挙げられる。
【００７５】
好ましいアルカリ可溶性樹脂は、以下の通りである。
（ａ）（メタ）アクリル酸及び／又は無水マレイン酸を有するエチレン性不飽和モノマーのコポリマー。
好ましいエチレン性不飽和コモノマーには、スチレン、メタクリル酸ベンジル、２−ヒドロキシエチル（メタ）アクリレート、メタクリル酸メチル、メタクリル酸シクロヘキシル、イソボルニルメタクリレート、アダマンチル（メタ）アクリレート及びメタクリル酸グリシジルが挙げられる。グリシジル基がポリマー中に取り入れられる場合では、カルボキシル酸又は（メタ）アクリレート部分等の官能基を取り入れるための酸又は酸無水物とのポスト反応を行うことができる。
（ｂ）エチレン性不飽和モノカルボン酸又はそのエステルと、エポキシ樹脂及びカルボン酸無水物との反応生成物。
エポキシ樹脂の例としては、ビスフェノールＡ、Ｆ、Ｓ型エポキシ樹脂、ノボラックタイプエポキシ樹脂、トリグリシジルイソシアヌレート、フルオレンエポキシ樹脂、いわゆるカルド樹脂の、モノマー及びオリゴマーが挙げられる。酸無水物の例としては、無水マレイン酸、無水コハク酸、イタコン酸無水物、無水フタル酸、テトラヒドロフタル酸無水物、ヘキサヒドロフタル酸無水物、無水ピロメリト酸及び無水トリメリト酸が挙げられる。
【００７６】
アルカリ可溶性樹脂は、単独で又は組合せで用いることができる。本発明の組成物では、含まれるアルカリ可溶性樹脂（Ｄ）の量は通常、組成物の総量固形物ベースで０．１〜８０重量％、好ましくは１〜６０  ％重量である。
【００７７】
多官能基性エチレン性不飽和モノマー（Ｅ）
多官能基性エチレン性不飽和モノマーは、それが少なくとも１つのエチレン性不飽和官能基及び少なくとも１つの更なる官能基を含む重合可能な低分子量化合物である限り、特に制限されず、この少なくとも１つの更なる官能基は、エチレン性不飽和官能基又はヒドロキシル基とカルボキシル基とから選択される基であってもよい。
【００７８】
用語「モノマー（Ｅ）」は、ここでは、より幅広い意味で理解されるべきである。それは、狭い意味のモノマーに加えて、ダイマー、トリマー及び低分子量オリゴマーを含んでいる。好ましくは、モノマー（Ｅ）は１０００ｇ／ｍｏｌ未満の数平均分子量を有する。
【００７９】
本発明の好ましい実施形態では、多官能基性エチレン性不飽和モノマーは、２個以上のエチレン性不飽和基、さらに好ましくは２〜６個のエチレン性不飽和基を含む。エチレン性不飽和化合物の例としては、（メタ）アクリル酸等の不飽和カルボン酸、脂肪族ポリヒドロキシ化合物と不飽和カルボン酸とのエステル、芳香族ポリヒドロキシ化合物と不飽和カルボン酸とのエステル、不飽和カルボン酸又は多価のカルボキシル酸と、上記の脂肪族ポリヒドロキシ化合物及び芳香族ポリヒドロキシ化合物等の多価ヒドロキシ化合物とのエステル化反応によって得られるエステル、並びに、好ましくはポリイソシアネート化合物と（メタ）アクリロイル基含有ヒドロキシ化合物とを反応させることによって得られる、ウレタン骨格を有するエチレン性不飽和化合物、いわゆるウレタン（メタ）アクリレート、が挙げられる。エチレングリコールジ（メタ）アクリレート、トリエチレングリコールジ（メタ）アクリレート、トリメチロールプロパントリ（メタ）アクリレート、トリメチロールエタントリ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート及びグリセリン（メタ）アクリレート等の、（メタ）アクリル酸エステルを含む、脂肪族ポリヒドロキシ化合物及び不飽和カルボン酸のエステルが、好ましい。
【００８０】
多官能基性エチレン性不飽和モノマー（Ｅ）は、カルボン酸基を含んでいてもよい。この場合、多官能基性エチレン性不飽和モノマーの酸価は、好ましくは５〜３０ｍｇＫＯＨ／ｇである。また、異なる多官能基性エチレン性不飽和モノマー（Ｅ）を組合せて用いてもよい。酸価を有する多官能基性エチレン性不飽和モノマーの好ましい組合せとしては、ジペンタエリスリトールヘキサアクリレート、ジペンタエリスリトールペンタアクリレート、及び、東亞合成株式会社製の「ＴＯ１３８２」として商業的に入手可能であるジペンタエリスリトールペンタアクリレートのコハク酸性エステルを主成分として含む混合物が挙げられる。多官能基性エチレン性不飽和モノマーのこの混合物は、他の多官能基性モノマーと組み合わせて用いられてもよい。
【００８１】
本発明の組成物は、化学線に対して硬化性を有するコーティング材料、特にＵＶ硬化性コーティング材料のために、用いられる。このコーティング材料も、本発明の目的である。それは、化学線に対して硬化性の、特にＵＶ硬化性の、コーティング材料を、液晶ディスプレイ及び液晶スクリーン用カラーフィルタの製造のために用いることが、好ましい。
本発明の組成物では、含まれるべき多機能エチレン性不飽和モノマー（Ｅ）の量は、固形物総量ベースで、通常０．１〜８０重量％、より好ましくは５〜７０重量％、さらに好ましくは１０〜５０重量％、特に好ましくは１０〜４０重量％である。そして、多機能エチレン性不飽和モノマー（Ｅ）の着色剤に対する重量比は、通常０．１重量％以上、好ましくは５重量％以上、さらに好ましくは１０重量％以上、特に好ましくは２０重量％以上であり、かつ、通常２００  ％重量以下、好ましくは１００重量％以下、さらに好ましくは８０重量％以下である。
【００８２】
更なる成分（Ｆ）
組成物は、上記の成分（Ａ）、（Ｂ）、（Ｃ）、（Ｄ）及び（Ｅ）とは異なる更なる成分（Ｆ）を含んでいてもよい。この更なる成分（Ｆ）は、例えば、光重合開始剤、重合促進剤、増感色素、界面活性剤、及び、更なる湿潤及び／又は分散添加剤又は（Ｅ）と異なる単官能エチレン性不飽和モノマー、例えばモノヒドロキシ化合物のエステルや不飽和カルボン酸等である。
【００８３】
光重合イニシエータ（Ｆ）は、通常光重合開始剤と追加される重合促進剤との混合物として必要に応じて用いられ、これは直接光を吸収する成分であり、又は感光性を有して分解反応又は水素抽出反応を引き起こし、重合活性ラジカルを生成する機能を有する。異なる種類の光重合開始剤が、文献で周知であり、本発明の組成物は、異なる種類の光重合開始剤を発明の組成物と組み合わせて使用する観点からは制限されない。光重合イニシエータ（Ｆ）の例としては、特許文献２４及び特許文献２５に記載されるチタノセン誘導体；特許文献２６、特許文献２７及び特許文献２８に記載されるヘキサアリールバイイミダゾール誘導体；ハロメチル化オキサジアゾール誘導体、ハロメチル−ｓ−トリアジン誘導体、例えばＮ−フェニルグリシン、Ｎ−アリール−α−アミノ酸性塩、及びＮ−アリール−α−アミノ酸エステル等のＮ−アリール−α−アミノ酸、及び特許文献２９に記載されたα−アミノアルキルフェノン誘導体等のラジカル活性化剤；特許文献３０に記載されたオキシムエステルベースの誘導体等、が挙げられる。
【００８４】
必要に応じて用いられる重合促進剤（Ｆ）の例としては、Ｎ，Ｎ−ジメチルアミノ安息香酸エチルエステル等のＮ，Ｎ−ジアルキルアミノ安息香酸アルキルエステル；２−メルカプトベンゾチアゾール、２−メルカプトベンゾオキサゾール及び２−メルカプトベンゾイミダゾール等のヘテロ環を有するメルカプト化合物等のメルカプト化合物；又は脂肪族多官能基性メルカプト化合物が挙げられる。光重合開始剤（Ｆ）及び重合促進剤（Ｆ）は、単独で又は組合せで用いられてもよい。
【００８５】
感度を改良する目的で、着色剤（Ｃ）と異なる１つ以上の増感色素（Ｆ）を、本発明の感光性組成物に用いてもよい。増感染料として、曝露光源の波長に応じた適切な増感染料が用いられ、この例としては、特許文献３１及び特許文献３２に記載されるキサンテンベースの染料；特許文献３３及び特許文献３４に記載されるヘテロ環を有するクマリンベースの染料；特許文献３５及び特許文献３６に記載される３−ケトクマリンベースの染料；特許文献３７に記載されるピロメテンベースの染料；特許文献３８〜５０に記載されるジアルキルアミノベンゼン骨格を有する染料が挙げられる。
【００８６】
本発明の感光性組成物は、１つ以上の界面活性剤（Ｆ）をさらに含んでいてもよい。界面活性剤として、アニオン性、カチオン性、非イオン性及び両性界面活性剤等の様々な界面活性剤を用いることができる。電圧保持能及び有機溶剤に対する相容性等の様々な特性が損なわれる可能性を低くする観点から、非イオン性界面活性剤を使用することが好ましい。
【００８７】
アニオン界面活性剤の例としては、花王株式会社製の「エマール１０」等、アルキル硫酸エステル酸塩ベースの界面活性剤、花王株式会社製造の「ペレックスＮＢ−Ｌ」等アルキルナフタレンスルホン酸塩ベースの界面活性剤、花王株式会社製造の「ホモゲノールＬ−１８」及び「ホモゲノールＬ−１００」等、特殊ポリマーベースの界面活性剤が挙げられる。これらの間では、特殊ポリマーベースの界面活性剤が好ましく、特殊ポリカルボン酸タイプのポリマーベースの界面活性剤が、より好ましい。
【００８８】
カチオン界面活性剤の例としては、花王株式会社製の「アセタミン２４」等の脂肪族アミン塩ベースの界面活性剤と、花王株式会社製の「コータミン２４Ｐ」及び「コータミン８６Ｗ」等の第四級アンモニウム塩ベースの界面活性剤とが挙げられる。これらの間では、第四級アンモニウム塩ベースの界面活性剤が好ましく、ステアリルトリメチルアンモニウム塩ベースの界面活性剤が、より好ましい。
【００８９】
非イオン性界面活性剤の例としては、東レ・ダウコーニング株式会社製の「ＳＨ８４００」；シリコーン社製の「ＫＰ３４１」等のシリコーンベースの界面活性剤；住友スリーエム株式会社製の「ＦＣ４３０」；ＤＩＣ株式会社製の「Ｆ４７０」；Ｎｅｏｓ社製の「ＤＦＸ−１８」等のフッ素ベースの界面活性剤；花王株式会社製造の「エマルゲン１０４Ｐ」及び「エマルゲンＡ６０」等、ポリオキシエチレンベースの界面活性剤が挙げられる。これらの間では、シリコーンベースの界面活性剤が好ましく、ポリエーテル基又はアラルキル基の側鎖が、ポリジメチルシロキサンに付加される構造を有する、いわゆるポリエーテル変性又はアラルキル変性シリコーンベースの界面活性剤が、より好ましい。
【００９０】
２種類以上の界面活性剤を一緒に用いてもよく、その例としては、シリコーンベースの界面活性剤／フッ素ベースの界面活性剤、シリコーンベースの界面活性剤／特殊ポリマーベースの界面活性剤、又はフッ素ベースの界面活性剤／特殊ポリマーベースの界面活性剤の組合せが挙げられる。とりわけ、シリコーンベースの界面活性剤／フッ素ベースの界面活性剤の組合せが好ましい。
【００９１】
このシリコーンベースの界面活性剤／フッ素ベースの界面活性剤の組合せの例としては、ポリエーテル変性シリコーンベースの界面活性剤／オリゴマータイプフッ素ベースの界面活性剤の組合せが挙げられる。具体的に、例としては、ＧＥ東芝シリコーン社製の「ＴＳＦ４４６０」／Ｎｅｏｓ社製の「ＤＦＸ−１８」、ＢＹＫ社製の「ＢＹＫ−３００」／セイミケミカル株式会社製の「Ｓ−３９３」、信越化学工業株式会社製の「ＫＰ３４０」／ＤＩＣ株式会社製の「Ｆ−４７８」、東レダウコーニング株式会社製の「ＳＨ７ＰＡ」／ダイキン工業株式会社製の「ＤＳ−４０１」、又は日本ユニカー株式会社製の「Ｌ−７７」／住友スリーエム株式会社製の「ＦＣ４４３０」、の各組合せが挙げられる。
【００９２】
本発明の感光性の組成物は、分散剤（Ａ）と異なりかつ本発明の効果が損なわれないような範囲で分散剤（Ａ）に加えて用いる、別の湿潤及び／又は分散添加剤を含んでいてもよい。本発明の効果が損なわれない限り、この別の分散剤は特に制限されない。
【００９３】
本発明の感光性組成物は、モノヒドロキシ化合物と不飽和カルボン酸とのエステル、例えば（メタ）アクリル酸の飽和モノアルコールとのエステル等、を含んでいてもよい。このモノマー（Ｅ）と異なるモノマーは、モノマー（Ｅ）との混合物で用いられることが好ましい。
（Ａ）、（Ｂ）及び（Ｃ）を含み、より好ましくはさらに（Ｄ）及び（Ｅ）を含み、最も好ましくは（Ｆ）をさらに含む本発明に従った組成物は、好ましくは、非含水である。非含水との用語は、本発明に従った組成物が、最も好ましくは水を含まない組成物であることを意味する。
【００９４】
本発明のさらに別の対象は、本発明に従った組成物にて用いられる湿潤及び／又は分散剤（Ａ）である。  
【実施例１】
【００９５】
分散剤の合成：
原料：
ＭＭＡ：メタクリル酸メチル（製造者：Ｅｖｏｎｉｋ社）
ＢＭＡ：メタクリル酸ｎブチル（製造者：Ｅｖｏｎｉｋ社）
ＣＨＭＡ：メタクリル酸シクロヘキシル（製造者：Ｅｖｏｎｉｋ社）
ＢｚＭＡ：メタクリル酸ベンジル（製造者：Ｅｖｏｎｉｋ社）
ＥＨＭＡ：メタクリル酸２−エチルヘキシル（製造者：Ｅｖｏｎｉｋ社）
ＴＭＳＭＡ：メタクリル酸トリメチルシリル＝  メタクリロキシトリメチルシラン（製造者：Ｇｅｌｅｓｔ社）
３ＥＯＭＡ：エチルトリグリコールメタクリレート（製造者：Ｅｖｏｎｉｋ社）
ＭＰＥＧＭＡ：メトキシポリエチレングリコール４００メタクリレート（製造者：新中村化学工業株式会社）
ＤＭＡＥＭＡ：Ｎ，Ｎ−ジメチルアミノエチルメタクリレート（製造者：Ｅｖｏｎｉｋ社）
開始剤：１−メトキシ−１−（トリメチルシロキシ）−２−メチルプロペン（シグマアルドリッチ社より購入）
触媒：テトラブチルアンモニウム３−クロロ安息香酸塩（アセトニトリル中５０  ％の強度）、特許文献５１を参照のこと
ＡＭＢＮ：２，２’−アゾジ（２−メチルブチロニトリル）（製造者：アクゾノーベル社）
ＡＩＢＮ：２，２’−アゾビスイソブチロニトリル（メルク社より購入）
ＤＰＥＡ：ジペンタエリスリトールペンタ／ヘキサアクリレート（シグマアルドリッチ社より購入）
Ｉｒｇａｃｕｒｅ  ３６９：２−ベンジル−２−ジメチルアミノ−１−（４−モルホリノフェニル）メチルエチルケトン−１（製造者：ＢＡＳＦ社）
Ｆｌｕｏｒａｄ  ＦＣ４４３２：非イオン性ポリマー弗素系界面活性剤（製造者：３Ｍ社）
ＰＭＡ：１メトキシ２プロピルアセテート（製造者：ダウケミカル）
ＧＴＰ反応のための原料の精製
１メトキシ２プロピルアセテート及び全てのモノマーは、３Åのモレキュラーシーブ上に４８時間保存される。
【００９６】
ＧＴＰ（表１を参照）により分散剤を調製するための一般的な指図１
７０ｇの１−メトキシ−２プロピルアセテートを、水のない反応器で計量する。モノマー１又はモノマー混合物１を、１．３ｇ／分の速度で定量する。定量の開始直後に、それぞれの量の開始剤及び開始剤の量に対して１０重量％の触媒を、反応器に導入する。反応を通して反応温度は、２０℃に保たれる。第１のモノマー混合物の定量が終了した後、モノマー２又はモノマー混合物２は、１．３ｇ／分の速度で定量される。第２のモノマー混合物の定量が終了した後に引き続いての反応時間は、６０分である。その後、２．７ｇの２メトキシプロパノールが、反応を停止するために追加される。１−メトキシ−２プロピルアセテートを必要な量だけ添加することにより、固形分はそれぞれ、４０の重量％又は６０の重量％に調整される（ＤＩＮ  ＥＮ  ＩＳＯ  ３２５１：２００８−０６，２０分間、１５０℃）。
【００９７】
四級化分散剤の作製のための一般的な指図２（２９、３０、３２〜３４及び比較例３１＊）
表１に従ってポリマー溶液１００ｇを、表２に従って塩化ベンジル（シグマアルドリッチ）のそれぞれの量と混合する。混合物は、最高１２０℃に４時間加熱された。反応混合物を冷却した後、１メトキシ−２プロピルアセテートを追加することによって、固体含有率を４０重量％に調整した。
【００９８】
比較例の酸官能性分散剤２５＊の作製（本発明でない）
ポリマー溶液（一般的指図１に従って調製する）を９６ｇと、メタノールを２０ｇが、反応器に秤量される。０．１５ｇの触媒液（Ｔｉ（ＡｃＡｃ）２（ｉＯＰｒ）２チタン−ビスアセチルアセトナート−ビス−イソプロピレート、イソプロパノール中に７５重量％；シグマアルドリッチ社）を、特許文献５２の指図に従って加えた。バッチを６５℃に加熱し、メタノールを完全に蒸留する。蒸留の間、温度はゆっくり１００℃まで上昇される。
【００９９】
周囲温度まで冷却した後、１メトキシ２プロピルアセテートの添加によって固体を６０重量％まで調整する。シリル脱保護ポリマーの酸価は、ＤＩＮ  ＥＮ  ＩＳＯ  ２１１４（ＫＯＨによる滴定）で測定して、ＡＮ２５  ＝  ５．４ｍｇのＫＯＨ／ｇであった。
【０１００】
比較例の酸官能性分散剤２６＊、２７＊及び２８＊の作製（本発明ではない）
ポリマー溶液（一般的指図１に従って調製）を１２０ｇ、水を２０ｇ、Ｋ２０（酸性アルミノケイ酸塩、クラリアント）を０．５ｇ、反応器に秤量される。バッチは、８０℃で１時間加熱される。その後、過剰な水が、減圧蒸留（１００℃、５０ｍｂａｒ）によって除去される。周囲温度への冷却の後、脱保護されたポリマーの溶を液、折畳み濾紙（孔径５μｍ）でろ過し、残留の触媒Ｋ２０を除去する。ポリマー溶液は次いで、１−メトキシ−２−プロピルアセテートの添加によって、固体６０重量％に調整される。シリル脱保護されたポリマーの酸価は、ＤＩＮ  ＥＮ  ＩＳＯ  ２１１４（ＫＯＨによる滴定）で測定して、ＡＮ２６  ＝  ５．６ｍｇＫＯＨ／ｇ、ＡＮ２７  ＝  １０．６ｍｇＫＯＨ／ｇ及びＡＮ２８  ＝  ５．１ｍｇＫＯＨ／ｇであった。
【０１０１】
比較例の酸官能性分散剤３５＊の作製（本発明ではない）
特許文献５３の指図に従い、本発明ではない実施例３５＊は、以下のようにして調製された。ポリマー溶液３４（一般的な指図１及び２に従って調製される）を９６ｇと、メタノールを２０ｇとを、反応器に秤量する。バッチを６５℃に加熱し、メタノールを完全に蒸留する。蒸留の間、温度はゆっくり１００℃まで上昇される。
周囲温度まで冷却した後、１メトキシ２プロピルアセテートの添加によって固体を６０重量％まで調整する。シリル脱保護ポリマーの酸価は、ＤＩＮ  ＥＮ  ＩＳＯ  ２１１４により決定された。ＡＮ３５  ＝  ６．１ｍｇＫＯＨ／ｇであった。
【０１０２】
数平均及び重量平均分子量及び分子量分布は、ＤＩＮ５５６７２−１：２００７−０８に従って、高圧液体クロマトグラフィポンプ（ＷＡＴＥＲＳ６００ＨＰＬＣポンプ）及び屈折率検出器（Ｗａｔｅｒｓ４１０）を用いて、４０℃で決定された。分離コラムとして、ＷＡＴＥＲＳからの３Ｓｔｙｒａｇｅｌコラム、ＩＤ／コラムが３００ｍｍｘ７．８ｍｍのサイズ、粒子サイズが５μｍ、孔径ＨＲ４、ＨＲ２及びＨＲ１を組合せて用いた。用いられる溶出剤は、テトラヒドロフランであり、ジブチルアミンを１容量％含み、１ｍｌ／分の溶出速度であった。従来型の補正が、ポリスチレン標準を用いて遂行された。
【０１０３】
ＧＴＰによって分散剤１〜２８を調製するための原料量のグラム表示及びそれらの分析データ
【０１０４】
【表１】
2016117874.tif 000011
【０１０５】
比較例はアスタリスク（＊）でマークされる；比較例のポリマー２５＊、２６＊、２７＊及び２８＊のトリメチルシリルエステル基は脱保護されたため、ポリマーは酸価を示す。
【０１０６】
四級化によって分散剤２９〜３５＊を調製するための原料量及び得られた分散剤ポリマーのアミン値
【０１０７】
【表２】
2016117874.tif 000012
【０１０８】
比較例はアスタリスク（*）でマークされる；比較例のポリマー３５*のトリメチルシリルエステル基は脱保護されたため、ポリマーは６．１ｍｇのＫＯＨ／ｇの酸価を示す。
【０１０９】
アルカリ可溶性樹脂の作製
アルカリ可溶性樹脂Ｒ１の作製：
３００．０ｇの１−メトキシ−２プロピルアセテートを、反応器に計量する。１３７．０ｇのＢｚＭＡ、３４ｇのメタアクリル酸（Ｅｖｏｎｉｋ社）及び１．６５ｇのＡＭＢＮが、１８０分にわたり、１２０℃の温度で定量される。定量が終了した後に引き続いての反応時間は、１２０分である。次いで、１メトキシ−２プロピルアセテートにより、固形分が３５重量％に調整される（ＤＩＮ ＥＮ ＩＳＯ３２５１：２００８−０６，２０分間１５０℃）。
【０１１０】
アルカリ可溶性樹脂Ｒ２の作製：
３００．０ｇの１−メトキシ−２プロピルアセテートを、反応器に計量する。１３２．０ｇのＢｚＭＡ、１３．７５ｇのメタクリル酸２‐ヒドロキシエチル（Ｅｖｏｎｉｋ社）、３４．２ｇのメタアクリル酸及び１．６５ｇのＡＭＢＮが、１８０分にわたり、１２０℃の温度で定量される。定量が終了した後に引き続いての反応時間は、１２０分である。次いで、１メトキシ−２プロピルアセテートにより、固形分が３５重量％に調整される（ＤＩＮ ＥＮ ＩＳＯ３２５１：２００８−０６，２０分間１５０℃）。
【０１１１】
アルカリ可溶性樹脂Ｒ３の作製：
２３９．０ｇの１−メトキシ−２プロピルアセテートを、反応器に計量する。１３２．０ｇのＢｚＭＡ及び２７．５ｇのメタアクリル酸及び８．０ｇのＡＩＢＮが、３００分にわたり、９０℃の温度で定量される。定量が終了した後に引き続いての反応時間は、１２０分である。次いで、１メトキシ−２プロピルアセテートにより、固形分が３７重量％に調整される（ＤＩＮ ＥＮ ＩＳＯ３２５１：２００８−０６，２０分間１５０℃）。
【０１１２】
顔料分散液ＰＤの作製
顔料：ＰＧ  ５８  ＦａｓｔｏｇｅｎグリーンＡ１１０（製造者：ＤＩＣ株式会社）
ＰＹ１５０  Ｅ４ＧＮ−ＧＴ（製造者：Ｌａｎｘｅｓｓ社）
ＰＢ  １５：６  Ｆａｓｔｏｇｅｎ Ｂｌｕｅ ＥＰ−１６９（製造者：ＤＩＣ株式会社）
ＰＶ  ２３  Ｆａｓｔｏｇｅｎ  Ｓｕｐｅｒ  Ｖｉｏｌｅｔ  ＲＮ−Ｆ（製造者：ＤＩＣ株式会社）
ＰＧ  ５８／ＰＹ  １５０顔料分散液ＰＤ１
アルカリ可溶性樹脂溶液Ｒ１  ４．４１ｇ
１−メトキシ−２−プロピルアセテート  ３０．０ｇ
ｎ−ブタノール  ２．５０ｇ
表１（固形分）に従って分散剤  １．５０ｇ（その溶液の形態、すなわち表１に従って異なる量の溶媒をプラスして）
ＰＧ５８  ４．３０ｇ
ＰＹ１５０  ３．２０ｇ
表１に従って又は表２に従って、アルカリ可溶性樹脂Ｒ１、１−メチル−２−プロピルアセテート、ｎ−ブタノール、湿潤及び分散剤と、４．３ｇのピグメントグリーン５８及び３．２０ｇのピグメントイエロー１５０が、ガラス瓶の中に共に投入された。次いで固形分が、１メトキシ−２プロピルアセテートにより、２０重量％に調整される。１００ｇのＺｉｒｃｏｎｏｘビーズ（径０．４〜０．６ｍｍ）が加えられた。分散プロセスが、ＬＡＵ撹拌機ＤＡＳ２００内で、５時間にわたり４０℃で実行された。
【０１１３】
ＰＢ１５:６／ＰＶ２３顔料分散液ＰＤ２
アルカリ可溶性樹脂溶液Ｒ２  ４．４１ｇ
１−メトキシ−２−プロピルアセテート  ３０．０ｇ
ｎ−ブタノール  ２．５０ｇ
表１（固形分）に従った分散剤  １．５０ｇ（その溶液の形態、すなわち表１に従って異なる量の溶媒をプラスして）
ＰＢ１５：６  ４．３０ｇ
ＰＶ  ２３  ３．２０ｇ
表１に従って又は表２に従って、アルカリ可溶性樹脂Ｒ２、１−メチル−２−プロピルアセテート、ｎ−ブタノール、湿潤及び分散剤と、４．３ｇのピグメントブルー１５:６及び３．２０ｇのピグメントバイオレット２３が、ガラス瓶の中に共に投入された。次いで１メトキシ−２プロピルアセテートにより、固形分が２０重量％に調整される。１００ｇのＺｉｒｃｏｎｏｘビーズ（径０．４〜０．６ｍｍ）が加えられた。分散プロセスが、ＬＡＵ−撹拌機ＤＡＳ２００内で、５時間にわたり４０℃で実行された。
【０１１４】
分散物ＰＤ１及びＰＤ２の粘度の測定
Ａｎｔｏｎ−Ｐａａｒレオメータにより粉砕を行った後、ＤＩＮ５３０１９−１：２００８−０９に従い２５℃でＣＰ５０−１測定システムを用いて、顔料分散液粘度が計測される。４０℃で１週間の保存の後、粘度は、再び計測される。
粘度１：粉砕後の粘度
粘度２：４０℃で７日間の保存の後の粘度。
【０１１５】
硬化顔料分散液の現像特性の試験
現像特性は、顔料分散液それ自体又は完全なカラーレジストの組成（顔料分散液及び多機能モノマー及び界面活性剤や光重合開始剤のような他の成分）のいずれかにより、決定され得る。以下、両方向が示される。
【０１１６】
現像特性の決定のため、顔料分散液が、１００ｍｍｘ１００ｍｍのガラス板上に、スピンコーターにより塗布された。塗布への前、ガラス板は、酢酸エチルで集中的にクリーニングされた。塗布された膜厚は、１μｍであり、乾燥膜であった。膜厚は、スピンコーターの回転速度によって調整された。塗布された膜は、オーブン中に８０℃で９０秒間乾燥された。４分後に室温で、ガラス板は、０．５重量％の水性カリウム水酸化物溶液の入ったビーカーに、ガラス板の半分がＫＯＨ溶液に浸漬されるような方法で、入れられた。３０秒間の浸漬時間の後、膜は、５秒間、ゴム手袋で保護された指で拭われた。膜が溶解し始めるまで、これは３０秒おきに繰り返された。膜が溶解されるまでの時間及び溶解された膜の量が、グレード１（膜を溶解しない）から６（膜を非常に良好に溶解する）まで評価された。
【０１１７】
ＰＧ５８/ＰＹ１５０顔料分散液：ＰＤ１並びにＰＢ１５:６/ＰＶ２３顔料分散液：ＰＤ２の粘度及び現像の結果
【０１１８】
【表３】
2016117874.tif 000013
【０１１９】
*比較例は、アスタリスク（*）でマークされる
カラーフィルタフォトレジスト感光性レジスト配合ＰＲ１の作製
４０．０ｇのＰＧ５８／ＰＹ１５０顔料分散液ＰＤ１、１３．５ｇのアルカリ可溶性樹脂Ｒ３、５．０ｇのＤＰＥＡ、１．０ｇのＩｒｇａｃｕｒｅ３６９（ＢＡＳＦ社）及び０．１ｇのＦｌｕｒｏｒａｄ ＦＣ４４３２（３Ｍ社）が、４０．４ｇの１−メチル−２−プロピルアセテートと混合された。この混合物は、歯板を備えた溶解器ＤｉｓｐｅｒｍａｔＬＣ５５を用いて、１．０〜１．５ｍ／ｓ、暗所で１時間ホモジナイズされた。
【０１２０】
カラーフィルタフォトレジスト感光性レジスト配合の現像特性の試験
下記の通り分散剤を含有した着色フォトレジスト感光性レジスト配合ＰＲ１が、スピンコーターによって、１００ｍｍｘ１００ｍｍのガラス板上に塗布された。塗布への前、ガラス板は、酢酸エチルで集中的にクリーニングされた。塗布された膜厚は、１μｍであり、乾燥膜であった。膜厚は、スピンコーターの回転速度によって調整された。塗布された膜は、オーブン中に８０℃で９０秒間乾燥した。４分後に室温で、ガラス板は、０．５重量％の水性カリウム水酸化物溶液の入ったビーカーに、ガラス板の半分がＫＯＨ溶液に浸漬されるような方法で、入れられた。３０秒間の浸漬時間の後、膜は、５秒間、ゴム手袋で保護された指で拭われた。膜が溶解し始めるまで、これは３０秒おきに繰り返された。膜が溶解されるまでの時間及び溶解された膜の量が、グレード１（膜を溶解しない）から６（膜を非常に良好に溶解する）まで評価された。
【０１２１】
フォトレジスト感光性レジスト配合ＰＲ１の現像試験の結果：
【０１２２】
【表４】
2016117874.tif 000014
【０１２３】
*比較例は、アスタリスク（*）でマークされる。「塗布不可能」は、それぞれの分散剤による。粘性の高い又は固化したフォトレジスト感光性レジスト配合物の形成を示しこれは非常に悪い性能である。
【外国語明細書】
2016117874000001.pdf